(57)【要約】  太陽電池に用いられる新規な化合物を提供する。本発明に係る化合物は、式（Ｉ）で示される有機無機混成化合物である。Ｒ１ＣＨ２Ｎ＋Ｈ３Ｍ１Ｘ１３  ・・・（Ｉ）（式（Ｉ）中、Ｒ１は少なくとも１つのハロゲン原子で置換されたＣ１〜Ｃ５アルキル基またはＣ２〜Ｃ５アルケニル基を表し、Ｍ１は二価の金属イオンを表し、Ｘ１は一価のハロゲン原子イオンを表しており、Ｘ１３は１種類のハロゲン原子イオンによって、または２種類以上のハロゲン原子イオンの組み合わせによって形成されている。）【特許請求の範囲】
【請求項１】
下記式（Ｉ）
Ｒ１ＣＨ２Ｎ＋Ｈ３Ｍ１Ｘ１３  ・・・（Ｉ）
（式（Ｉ）中、Ｒ１は少なくとも１つのハロゲン原子で置換されたＣ１〜Ｃ５アルキル基またはＣ２〜Ｃ５アルケニル基を表し、Ｍ１は二価の金属イオンを表し、Ｘ１は一価のハロゲン原子イオンを表しており、Ｘ１３は１種類のハロゲン原子イオンによって、または２種類以上のハロゲン原子イオンの組み合わせによって形成されている。）
で示される有機無機混成化合物。
【請求項２】
上記式（Ｉ）中、Ｒ１は少なくとも１つのフッ素原子で置換されたＣ１〜Ｃ５アルキル基またはＣ２〜Ｃ５アルケニル基である、請求項１に記載の有機無機混成化合物。
【請求項３】
上記式（Ｉ）中、Ｒ１は１〜５つのフッ素原子で置換されたＣ１〜Ｃ２アルキル基である、請求項１または２に記載の有機無機混成化合物。
【請求項４】
上記式（Ｉ）中、Ｒ１はフルオロメチル基、ジフルオロメチル基、トリフルオロメチル基、２，２，２−トリフルオロエチル基または１，１，２，２，２−ペンタフルオロエチル基である、請求項１〜３の何れか一項に記載の有機無機混成化合物。
【請求項５】
上記式（Ｉ）中、Ｒ１はトリフルオロメチル基、２，２，２−トリフルオロエチル基または１，１，２，２，２−ペンタフルオロエチル基である、請求項１〜４の何れか一項に記載の有機無機混成化合物。
【請求項６】
上記式（Ｉ）中、Ｍ１はＰｂ２＋、Ｓｎ２＋、Ｓｒ２＋、Ｃｕ２＋、Ｚｎ２＋、Ｍｎ２＋、Ｆｅ２＋、Ｎｉ２＋、Ｃｏ２＋、Ｖ２＋またはＳｍ２＋である、請求項１〜５の何れか一項に記載の有機無機混成化合物。
【請求項７】
上記式（Ｉ）中、Ｍ１はＰｂ２＋またはＳｎ２＋である、請求項１〜６の何れか一項に記載の有機無機混成化合物。
【請求項８】
下記式（Ｉａ）
Ｒ３ＣＨ２Ｎ＋Ｈ３Ｍ２Ｘ１３  ・・・（Ｉａ）
（式（Ｉａ）中、Ｒ３は、トリフルオロメチル基、２，２，２−トリフルオロエチル基または１，１，２，２，２−ペンタフルオロエチル基を表し、Ｍ２はＰｂ２＋またはＳｎ２＋を表し、Ｘ１は、上記式（Ｉ）におけるＸ１と同じである。）
で示される、請求項１に記載の有機無機混成化合物。
【請求項９】
請求項１〜８の何れか一項に記載の有機無機混成化合物を含む、光電変換素子用組成物。
【請求項１０】
下記式（Ｘ）
Ｑ１Ｙ１Ｎ＋Ｈ２（Ｙ２Ｈ）Ｍ１Ｘ１３  ・・・（Ｘ）
（式（Ｘ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｍ１は二価の金属イオンを表し、Ｘ１は一価のハロゲン原子イオンを表しており、複数あるＸ１は互いに異なるハロゲン原子イオンであってもよく、Ｙ１およびＹ２は何れか一方が酸素原子であり、他方が単結合であることを表している。）
で示される有機無機混成化合物をさらに含む、請求項９に記載の光電変換素子用組成物。
【請求項１１】
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩と、
下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属とを混合して得られる、光電変換素子用組成物。
【請求項１２】
上記ハロゲン化金属に対する上記アミンハロゲン化水素塩の量が、０．５倍モル〜２倍モルである、請求項１１に記載の光電変換素子用組成物。
【請求項１３】
下記式（ＸＩ）
Ｑ１Ｙ１Ｎ＋Ｈ２（Ｙ２Ｈ）Ｘ２  ・・・（ＸＩ）
（式（ＸＩ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｘ２はハロゲン原子イオンを表しており、Ｙ１およびＹ２は何れか一方が酸素原子であり、他方が単結合であることを表している。）
で示されるアミンハロゲン化水素塩がさらに混合されている、請求項１１または１２に記載の光電変換素子用組成物。
【請求項１４】
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩を含む、光電変換素子用組成物。
【請求項１５】
上記式（ＩＩ）中、Ｒ１は少なくとも１つのフッ素原子で置換されたＣ１〜Ｃ５アルキル基またはＣ２〜Ｃ５アルケニル基である、請求項１４に記載の光電変換素子用組成物。
【請求項１６】
上記式（ＩＩ）中、Ｒ１は１〜５つのフッ素原子で置換されたＣ１〜Ｃ２アルキル基である、請求項１４または１５に記載の光電変換素子用組成物。
【請求項１７】
上記式（ＩＩ）中、Ｒ１はフルオロメチル基、ジフルオロメチル基、トリフルオロメチル基、２，２，２−トリフルオロエチル基または１，１，２，２，２−ペンタフルオロエチル基である、請求項１４〜１６の何れか一項に記載の光電変換素子用組成物。
【請求項１８】
上記式（ＩＩ）中、Ｒ１はトリフルオロメチル基、２，２，２−トリフルオロエチル基または１，１，２，２，２−ペンタフルオロエチル基である、請求項１４〜１７の何れか一項に記載の光電変換素子用組成物。
【請求項１９】
下記式（ＸＩ）
Ｑ１Ｙ１Ｎ＋Ｈ２（Ｙ２Ｈ）Ｘ２  ・・・（ＸＩ）
（式（ＸＩ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｘ２はハロゲン原子イオンを表しており、Ｙ１およびＹ２は何れか一方が酸素原子であり、他方が単結合であることを表している。）
で示されるアミンハロゲン化水素塩をさらに含む、請求項１４〜１８の何れか一項に記載の光電変換素子用組成物。
【請求項２０】
下記式（ＩＩａ）
Ｒ２ＣＨ２ＮＨ３Ｉ  ・・・（ＩＩａ）
（式（ＩＩａ）中、Ｒ２は少なくとも１つのフッ素原子で置換されたＣ１〜Ｃ５アルキル基を表す。）
で示されるアミンヨウ化水素塩。
【請求項２１】
上記式（ＩＩａ）中、Ｒ２は１〜５つのフッ素原子で置換されたＣ１〜Ｃ２アルキル基である、請求項２０に記載のアミンヨウ化水素塩。
【請求項２２】
上記式（ＩＩａ）中、Ｒ２はフルオロメチル基、ジフルオロメチル基、トリフルオロメチル基、２，２，２−トリフルオロエチル基または１，１，２，２，２−ペンタフルオロエチル基である、請求項２０または２１に記載のアミンヨウ化水素塩。
【請求項２３】
上記式（ＩＩａ）中、Ｒ２はトリフルオロメチル基、２，２，２−トリフルオロエチル基または１，１，２，２，２−ペンタフルオロエチル基である、請求項２０〜２２の何れか一項に記載のアミンヨウ化水素塩。
【請求項２４】
透明電極と、該透明電極に対向する対向電極と、該透明電極および該対向電極に挟まれた光電変換層とを備える光電変換素子であって、
上記光電変換層が、下記（ａ）〜（ｃ）の何れかの層であることを特徴とする光電変換素子：
（ａ）請求項１〜８の何れか一項に記載の有機無機混成化合物を含む層、
（ｂ）請求項９〜１３の何れか一項に記載の組成物により形成された層、および、
（ｃ）下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属上に請求項１４〜１９の何れか一項に記載の組成物を塗布することにより形成された層。
【請求項２５】
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩と、
下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属とを混合する工程を含む、光電変換素子用組成物の製造方法。
【請求項２６】
透明電極と、該透明電極に対向する対向電極と、該透明電極および該対向電極に挟まれた光電変換層とを備える光電変換素子の製造方法であって、
下記（ａ）〜（ｃ）の何れかの工程により上記光電変換層を形成することを含む、光電変換素子の製造方法：
（ａ）請求項１〜８の何れか一項に記載の有機無機混成化合物を用いて上記光電変換層を形成する工程、
（ｂ）請求項９〜１３の何れか一項に記載の組成物を用いて上記光電変換層を形成する工程、および、
（ｃ）下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属上に請求項１４〜１９の何れか一項に記載の組成物を塗布することにより上記光電変換層を形成する工程。
【発明の詳細な説明】
【技術分野】
【０００１】
本発明は、光電変換素子の光電変換機能を担う有機無機混成化合物、光電変換素子の光電変換部分を形成するための組成物、当該組成物を形成するための化合物、およびこれらを用いて形成される光電変換素子に関する。
【背景技術】
【０００２】
近年、有機無機混成型のペロブスカイト構造を有する化合物（以下、ペロブスカイト化合物）を用いた太陽電池（以下、ペロブスカイト型太陽電池）の研究および開発が盛んに行われている（特許文献１〜３）。ペロブスカイト型太陽電池は、２００９年に、色素増感型太陽電池の色素の代わりにペロブスカイト化合物であるＣＨ３ＮＨ３ＰｂＸ３（Ｘ＝ハロゲン）を用いたのが最初である（非特許文献１）。その後、２０１２年に、固体材料のみを用いた固体型のペロブスカイト型太陽電池が作製され、光電変換の変換効率が１０％を超えたことをきっかけに盛んに研究が進められるようになった。その後の研究により、他の有機系太陽電池を凌ぎ、有機系太陽電池の実用化に期待される変換効率である１７％をも超えており、ペロブスカイト型太陽電池は新技術として非常に注目されている。さらに、ペロブスカイト型太陽電池は、シリコン系の太陽電池と比較し、製造プロセスが容易であり、材料も安価であるという利点を有する。【０００３】
なお、ペロブスカイト化合物のＸ３部分が、例えばＩ３−ｘＣｌｘ等、複数のハロゲン原子の混成であってもよいことが知られている（非特許文献２）。【０００４】
また、ＣＨ３ＮＨ３ＳｎＸ３（Ｘ＝ハロゲン）も光電変換効果を有することが知られている（非特許文献３）。【０００５】
これらの他にも、メチルアンモニウム基を一価の無機陽イオンであるＣｓ＋に変換した化合物について、同様の特性が期待されることが報告されている（非特許文献４）。【０００６】
なお、既存のＣＨ３ＮＨ３ＰｂＸ３を光電変換素子に使用する場合、ある種のアミノ酸のアンモニウム基を有する有機無機混成型の化合物を添加すると、光電変換活性または光電変換素子としての安定性に良好な影響を与えることが報告されている（非特許文献５）。
【先行技術文献】
【特許文献】
【０００７】
【特許文献１】日本国公開特許公報「特開２０１４−５６９４０号公報」（２０１４年３月２７日公開）
【特許文献２】日本国公開特許公報「特開２０１４−７２３２７号公報」（２０１４年４月２１日公開）
【特許文献３】欧州特許公開公報ＥＰ２６９３５０３Ａ１（２０１４年２月５日公開）
【非特許文献】
【０００８】
【非特許文献１】A. Kojima et. al., J. Am. Chem. Soc., (2009) 131, 6050-6051.
【非特許文献２】S. D. Stranks et. al., Science, (2013) 342, 341-344.
【非特許文献３】F. Hao et. al., Nature Photonics, (2014) 8, 489-494.
【非特許文献４】C. Constantinos et. al., Inorg. Chem., (2013) 52, 9019-9038.
【非特許文献５】Y. Ogomi et. al., J. Phys. Chem. C, (2014) 118, 16651-16659.
【発明の概要】
【発明が解決しようとする課題】
【０００９】
ペロブスカイト型太陽電池の光電変換を担っているのが、ペロブスカイト化合物ＣＨ３ＮＨ３ＰｂＸ３（Ｘ＝Ｃｌ、ＢｒまたはＩ）である。しかしながら、ペロブスカイト型太陽電池に用いるペロブスカイト化合物の検討はこれまで十分になされているとは言えない。例えば、ＣＨ３ＮＨ３ＰｂＸ３のメチルアンモニウム基を実際に別の有機基に置換して比較的高い活性を有する例としては、ホルムアミジニウムを用いたＣＨ（ＮＨ２）２ＰｂＸ３が知られているのみである。【００１０】
そこで、本発明は上記の問題点に鑑みてなされたものであり、その目的は、ペロブスカイト型太陽電池に利用可能な新たな化合物および材料を提供することにある。
【課題を解決するための手段】
【００１１】
本発明に係る有機無機混成化合物は、上記課題を解決するために、下記式（Ｉ）
Ｒ１ＣＨ２Ｎ＋Ｈ３Ｍ１Ｘ１３  ・・・（Ｉ）
（式（Ｉ）中、Ｒ１は少なくとも１つのハロゲン原子で置換されたＣ１〜Ｃ５アルキル基またはＣ２〜Ｃ５アルケニル基を表し、Ｍ１は二価の金属イオンを表し、Ｘ１は一価のハロゲン原子イオンを表しており、Ｘ１３は１種類のハロゲン原子イオンによって、または２種類以上のハロゲン原子イオンの組み合わせによって形成されている。）
で示される有機無機混成化合物である。【００１２】
本発明に係る光電変換素子用組成物の一態様は、上記課題を解決するために、上述の有機無機混成化合物を含む光電変換素子用組成物である。【００１３】
本発明に係る光電変換素子用組成物の別の態様は、上記課題を解決するために、下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩と、下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属とを混合して得られる、光電変換素子用組成物である。【００１４】
本発明に係る光電変換素子用組成物のさらに別の態様は、上記課題を解決するために、
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）で示されるアミンハロゲン化水素塩を含む、光電変換素子用組成物である。【００１５】
本発明に係るアミンヨウ化水素塩は、上記課題を解決するために、下記式（ＩＩａ）
Ｒ２ＣＨ２ＮＨ３Ｉ  ・・・（ＩＩａ）
（式（ＩＩａ）中、Ｒ２は少なくとも１つのフッ素原子で置換されたＣ１〜Ｃ５アルキル基を表す。）
で示されるアミンヨウ化水素塩である。【００１６】
本発明に係る光電変換素子は、上記課題を解決するために、透明電極と、該透明電極に対向する対向電極と、該透明電極および該対向電極に挟まれた光電変換層とを備える光電変換素子であって、上記光電変換層が、下記（ａ）〜（ｃ）の何れかの層である光電変換素子である：
（ａ）上述の有機無機混成化合物を含む層、
（ｂ）上述の組成物により形成された層、および、
（ｃ）下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属上に上述の組成物を塗布することにより形成された層。
【発明の効果】
【００１７】
本発明に係る有機無機混成化合物および光電変換素子用組成物によれば、ペロブスカイト型太陽電池に用いられている従来の化合物および組成物よりも、高い光電効果を得ることができる。
【発明を実施するための形態】
【００１８】
以下、本発明に係る有機無機混成化合物、アミンヨウ化水素塩、光電変換素子用組成物、および光電変換素子の一実施形態について説明する。
【００１９】
〔１．有機無機混成化合物〕
本実施形態における有機無機混成化合物は、下記式（Ｉ）で示される化合物（以下、有機無機混成化合物（Ｉ）という）である。
Ｒ１ＣＨ２Ｎ＋Ｈ３Ｍ１Ｘ１３  ・・・（Ｉ）
（式（Ｉ）中、Ｒ１は少なくとも１つのハロゲン原子で置換されたＣ１〜Ｃ５アルキル基またはＣ２〜Ｃ５アルケニル基を表し、Ｍ１は二価の金属イオンを表し、Ｘ１は一価のハロゲン原子イオンを表しており、Ｘ１３は１種類のハロゲン原子イオンによって、または２種類以上のハロゲン原子イオンの組み合わせによって形成されている。）
Ｒ１は、少なくとも１つのハロゲン原子で置換されたＣ１〜Ｃ５アルキル基またはＣ２〜Ｃ５アルケニル基である。なお、本明細書において、「Ｃｍ〜Ｃｎ」の炭化水素基とは、炭素数ｍ〜ｎの炭化水素基のことを表している。置換基としてのハロゲン原子は、フッ素原子、塩素原子、臭素原子およびヨウ素原子が挙げられる。置換により２つ以上のハロゲン原子を有している場合、複数あるハロゲン原子は互いに同じ種類のハロゲン原子でもよく、互いに異なる種類のハロゲン原子であってもよい。置換基としてのハロゲン原子に特に制限はないが、少なくとも１つのフッ素原子で置換されていることが好ましい。この場合、少なくとも１つのフッ素原子を有していれば、Ｃ１〜Ｃ５アルキル基およびＣ２〜Ｃ５アルケニル基は、フッ素原子以外のハロゲン原子による置換を有していてもよい。
【００２０】
一方、Ｃ１〜Ｃ５アルキル基としては、Ｃ１〜Ｃ４アルキル基がより好ましく、Ｃ１〜Ｃ３アルキル基がさらに好ましく、Ｃ１〜Ｃ２アルキル基が特に好ましい。また、Ｃ２〜Ｃ５アルケニル基としては、Ｃ２〜Ｃ４アルケニル基がより好ましく、Ｃ２〜Ｃ３アルケニル基がさらに好ましい。
【００２１】
したがって、Ｒ１としては、少なくとも１つのフッ素原子で置換されたＣ１〜Ｃ５アルキル基またはＣ２〜Ｃ５アルケニル基が好ましく、少なくとも１つのフッ素原子で置換されたＣ１〜Ｃ４アルキル基またはＣ２〜Ｃ４アルケニル基がより好ましく、少なくとも１つのフッ素原子で置換されたＣ１〜Ｃ３アルキル基またはＣ２〜Ｃ３アルケニル基がさらに好ましく、１〜５つのフッ素原子で置換されたＣ１〜Ｃ３アルキル基が特に好ましく、１〜５つのフッ素原子で置換されたＣ１〜Ｃ２アルキル基が最も好ましい。
【００２２】
少なくとも１つのハロゲン原子で置換されたＣ１〜Ｃ５アルキル基の例としては、例えば、フルオロメチル基、ジフルオロメチル基、トリフルオロメチル基、クロロジフルオロメチル基、ブロモジフルオロメチル基、ヨードジフルオロメチル基、ジクロロフルオロメチル基、ジブロモフルオロメチル基、２−フルオロエチル基、２−クロロ−２，２−ジフルオロエチル基、２−ブロモ−２，２−ジフルオロエチル基、２，２，２−トリフルオロエチル基、１，１，２，２，２−ペンタフルオロエチル基、１，１，２，２−テトラフルオロエチル基、２−クロロ−２，２−ジフルオロエチル基、２，２−ジクロロ−２−フルオロエチル基、２，２−ジブロモ−２−フルオロエチル基、３−フルオロプロピル基、１，１，２，３，３，３−ヘキサフルオロプロピル基、１，１，２，２，３，３，３−ヘプタフルオロプロピル基、２，３−ジブロモ−２，３，３−トリフルオロプロピル基、および２，３−ジクロロ−２，３，３−トリフルオロプロピル基等が挙げられる。中でも、フルオロメチル基、ジフルオロメチル基、トリフルオロメチル基、２−フルオロエチル基、２，２，２−トリフルオロエチル基、１，１，２，２，２−ペンタフルオロエチル基、および１，１，２，２−テトラフルオロエチル基が好ましく、フルオロメチル基、ジフルオロメチル基、トリフルオロメチル基、２−フルオロエチル基、２，２，２−トリフルオロエチル基、１，１，２，２，２−ペンタフルオロエチル基、および１，１，２，２−テトラフルオロエチル基がより好ましく、フルオロメチル基、ジフルオロメチル基、トリフルオロメチル基、２，２，２−トリフルオロエチル基および１，１，２，２，２−ペンタフルオロエチル基がさらに好ましく、トリフルオロメチル基、２，２，２−トリフルオロエチル基および１，１，２，２，２−ペンタフルオロエチル基が特に好ましい。
【００２３】
また、少なくとも１つのフッ素原子で置換されたＣ２〜Ｃ５アルケニル基の例としては、例えば、２，２−ジフルオロエテニル基、１，２，２−トリフルオロエテニル基、３，３−ジフルオロ−２−プロぺニル基、２，３，３−トリフルオロ−２−プロぺニル基、および１，３，３，３−テトラフルオロ−１−プロぺニル基等が挙げられる。
【００２４】
Ｍ１は、二価の金属イオンを表している。二価の金属イオンとしては、例えば、Ｐｂ２＋、Ｓｎ２＋、Ｓｒ２＋、Ｃｕ２＋、Ｚｎ２＋、Ｍｎ２＋、Ｆｅ２＋、Ｎｉ２＋、Ｃｏ２＋、Ｖ２＋、Ｓｍ２＋、Ｍｇ２＋、Ｃａ２＋、Ｇｅ２＋、Ｙｂ２＋、Ｅｕ２＋、Ｐｄ２＋およびＧｅ２＋が挙げられる。中でも、Ｐｂ２＋、Ｓｎ２＋、Ｓｒ２＋、Ｃｕ２＋、Ｚｎ２＋、Ｍｎ２＋、Ｆｅ２＋、Ｎｉ２＋、Ｃｏ２＋、Ｖ２＋およびＳｍ２＋が好ましく、Ｐｂ２＋およびＳｎ２＋がより好ましい。
【００２５】
Ｘ１は、一価のハロゲン原子イオンを表している。一価のハロゲン原子イオンとしては、フッ素イオン、塩素イオン、臭素イオンおよびヨウ素イオンが挙げられる。中でも、塩素イオン、臭素イオンおよびヨウ素イオンが好ましい。なお、複数あるＸ１は全てが同一のハロゲン原子イオンである場合に限定されない。すなわち、Ｘ１３は１種類のハロゲン原子イオンによって形成されているか、または２種類以上のハロゲン原子イオンの組み合わせによって形成されている。
【００２６】
Ｘ１３が２種類以上のハロゲン原子イオンの組み合わせによって形成されている場合のＸ１３の例としては、ＣｌＩ２３−、ＢｒＩ２３−、Ｂｒ２Ｃｌ３−、ＢｒＣｌ２３−、Ｃｌ２Ｉ３−、およびＢｒ２Ｉ３−等が挙げられる。あるいは３つあるＸ１が全て異なるハロゲン原子イオンの組み合わせでもよい。さらに、異なるハロゲン原子イオン種が２：１または１：１：１の割合で含まれるような、化学量論係数をとる場合に限定されず、Ｘ１ａ３−ｓＸ１ｂｓ（ｓは、０＜ｓ＜３を満たす実数）、あるいはＸ１ａ３−ｓ―ｔＸ１ｂｓＸ１ｃｔ（ｓおよびｔは、０＜ｓ＋ｔ＜３を満たす正の実数）として表される組み合わせであってもよい。ここで、Ｘ１ａ、Ｘ１ｂおよびＸ１ｃは、互いに異なる一価のハロゲン原子イオンを表している。
【００２７】
有機無機混成化合物（Ｉ）の好ましい一態様は、上記式（Ｉ）中、Ｒ１が１〜７個のフッ素原子で置換されたＣ１〜Ｃ３アルキル基である化合物である。
【００２８】
有機無機混成化合物（Ｉ）のより好ましい一態様は、上記式（Ｉ）中、Ｒ１が１〜５個のフッ素原子で置換されたＣ１〜Ｃ２アルキル基である化合物である。
【００２９】
有機無機混成化合物（Ｉ）のさらに好ましい一態様は、上記式（Ｉ）中、Ｒ１がフルオロメチル基、ジフルオロメチル基、トリフルオロメチル基、２，２，２−トリフルオロエチル基または１，１，２，２，２−ペンタフルオロエチル基である化合物である。
【００３０】
有機無機混成化合物（Ｉ）の特に好ましい一態様は、上記の各態様において、Ｍ１がＰｂ２＋またはＳｎ２＋である化合物である。
【００３１】
有機無機混成化合物（Ｉ）の最も好ましい一態様は、上記式（Ｉ）中、Ｍ１がＰｂ２＋またはＳｎ２＋であり、Ｒ１がトリフルオロメチル基、２，２，２−トリフルオロエチル基または１，１，２，２，２−ペンタフルオロエチル基である化合物、すなわち、下記式（Ｉａ）で示される化合物である。
Ｒ３ＣＨ２Ｎ＋Ｈ３Ｍ２Ｘ１３  ・・・（Ｉａ）
式（Ｉａ）中、Ｒ３は、トリフルオロメチル基、２，２，２−トリフルオロエチル基または１，１，２，２，２−ペンタフルオロエチル基を表し、Ｍ２はＰｂ２＋またはＳｎ２＋を表し、Ｘ１は式（Ｉ）におけるＸ１と同じである。
【００３２】
本実施形態における有機無機混成化合物は、有機無機混成型のペロブスカイト構造を有しているものと推定されるが、式（Ｉ）で表される組成を有する限り、ペロブスカイト構造を有するものに限定されるわけではない。
【００３３】
〔２．有機無機混成化合物の製造方法〕
有機無機混成化合物（Ｉ）は、下記式（ＩＩ）で示される、ハロゲン置換炭化水素基を有するアミンのハロゲン化水素塩（以下、アミンハロゲン化水素塩（ＩＩ）という）と、下記式（ＩＩＩ）で示されるハロゲン化金属（以下、ハロゲン化金属（ＩＩＩ）という）とを溶媒中で反応させることにより製造することができる。
Ｒ１ＣＨ２Ｎ＋Ｈ３Ｘ２  ・・・（ＩＩ）
Ｍ１Ｘ３２  ・・・（ＩＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。また、式（ＩＩＩ）中、Ｍ１は二価の金属イオンを表し、Ｘ３は一価のハロゲン原子イオンを表す。）
（アミンハロゲン化水素塩（ＩＩ））
有機無機混成化合物（Ｉ）の製造に使用されるアミンハロゲン化水素塩（ＩＩ）は、下記式（ＩＩ）で示されるハロゲン置換炭化水素アミンのハロゲン化水素塩である。
Ｒ１ＣＨ２Ｎ＋Ｈ３Ｘ２  ・・・（ＩＩ）
Ｒ１は、式（Ｉ）におけるＲ１と同じである。
【００３４】
Ｘ２は、一価のハロゲン原子イオンを表しており、詳細には式（Ｉ）におけるＸ１に含まれている一価のハロゲン原子イオンである。そのため、一価のハロゲン原子イオンとしては、フッ素イオン、塩素イオン、臭素イオンおよびヨウ素イオンが挙げられる。中でも、塩素イオン、臭素イオンおよびヨウ素イオンが好ましい。
【００３５】
アミンハロゲン化水素塩（ＩＩ）は、下記式（ＩＶ）で示されるアミン（以下、アミン（ＩＶ））と、Ｘ２のハロゲン原子イオンに対応するハロゲン化水素であるＨＸ２を溶液中で混合し、次いで溶媒を留去することにより製造することができる。
Ｒ１ＣＨ２ＮＨ２  ・・・（ＩＶ）
式（ＩＶ）中、Ｒ１は、式（ＩＩ）におけるＲ１と同じである。
【００３６】
溶媒を留去した後、必要に応じ、溶媒による洗浄または再結晶等の精製工程を加えてもよい。混合および洗浄に使用される溶媒はアミンおよびハロゲン化水素と反応しなければ、特に限定はなく、例えば、メタノール、エタノールおよびイソプロパノール等のアルコール類；ジクロロメタン、クロロホルムおよびジクロロエタン等のハロゲン化炭化水素類；ベンゼン、トルエンおよびキシレン等の芳香族炭化水素類；石油エーテル、ヘキサンおよびメチルシクロヘキサン等の脂肪族炭化水素類；ジエチルエーテル、テトラヒドロフランおよびジオキサン等のエーテル類；Ｎ，Ｎ−ジメチルホルムアミド、Ｎ−メチル−２−ピロリジノン、Ｎ，Ｎ−ジメチルアセトアミド等のアミド類；酢酸エチル、γ−ブチロラクトン等のエステル類を挙げることができる。さらには、水、アセトニトリル、およびジメチルスルホキシド等も挙げられる。また、これらを２種類以上混合した溶媒も使用できる。
【００３７】
具体的な条件等は、上記の特許文献１または特許文献３に記載されたメチルアミンヨウ化水素塩の製造方法を参照することで、当業者であれば適宜設定することができる。
【００３８】
また、アミンの硫酸塩、または目的のハロゲン化水素塩以外のアミンのハロゲン化水素塩等の別の塩が入手可能である場合には、塩交換によって所望のハロゲン化水素塩を得ることができる。塩交換の方法としては、（ａ）交換に用いる当該別の塩を、溶媒中で水酸化ナトリウム等の塩基で中和し、次いで、生じたアミンと目的とするハロゲン化水素とを反応させることにより交換する方法、（ｂ）イオン交換樹脂を用いて交換する方法、等が可能である。
【００３９】
アミン（ＩＶ）からアミンハロゲン化水素塩（ＩＩ）を調製する場合、アミン（ＩＶ）としては、市販のものを用いてもよく、あるいは、下記式（Ｖ）に示すハロゲン化化合物（以下、ハロゲン化化合物（Ｖ）という）または下記式（ＶＩ）に示すアルコールのスルホン酸エステル化化合物（以下、スルホン酸エステル化化合物（ＶＩ）という）を原料として調製したものを用いてもよい。
Ｒ１ＣＨ２Ｚ１  ・・・（Ｖ）
Ｒ１ＣＨ２ＯＺ２  ・・・（ＶＩ）
なお、式（Ｖ）中、Ｒ１は、式（ＩＶ）におけるＲ１と同じであり、Ｚ１は、ハロゲン原子を表す。ハロゲン原子としては、例えば、塩素原子、臭素原子およびヨウ素原子が挙げられる。式（ＶＩ）中、Ｒ１は、式（ＩＶ）におけるＲ１と同じであり、Ｚ２は、置換スルホニル基を表す。置換スルホニル基としては、例えば、メタンスルホニル基、フェニルスルホニル基、p−メチルフェニルスルホニル基、トリクロロメタンスルホニル基およびトリフルオロメタンスルホニル基等が挙げられる。
【００４０】
まず、ハロゲン化化合物（Ｖ）またはスルホン酸エステル化化合物（ＶＩ）を、塩基性条件下で、フタルイミド類またはカルボキサミド類と反応させることにより、Ｎ−置換フタルイミド化合物またはＮ−置換アミド化合物を得る。次いで、保護基であるフタル酸またはカルボン酸を外すことによって、アミン（ＩＶ）を得ることができる。
【００４１】
フタルイミド類としては、フタルイミド等を用いることができる。また、カルボキサミド類としては、ベンズアミド、および酢酸アミド等を用いることができる。例えば、フタルイミドを使用する場合、フタルイミドカリウム等のように、アルカリ金属塩に調製してから使用してもよい。
【００４２】
脱保護の方法は、従来公知の方法でよく、例えば、ヒドラジンを使用する方法、および酸またはアルカリ水溶液で加水分解する方法が挙げられる。
【００４３】
スルホン酸エステル化化合物（ＶＩ）において、Ｚ２が、メタンスルホニル基またはｐ−メチルフェニルスルホニル基等である場合、Ｒ１基のハロゲン原子の置換様式によっては、Ｒ１基の電子吸引性のためにフタルイミド類およびカルボキサミド類との反応性が低下し、反応の進行が緩慢になる場合がある。かかる場合においては、Ｚ２としてはトリクロロメタンスルホニル基またはトリフルオロメタンスルホニル基等の電子吸引性の高い置換スルホニル基であることが好ましい。
【００４４】
スルホン酸エステル化化合物（ＶＩ）は、Ｒ１ＣＨ２ＯＨをトリクロロメタンスルホニルクロリド等のハロゲン化スルホニル類と反応させることにより得ることができる。
【００４５】
また、上記の方法とは別に、置換基がアルケニル基またはアルキニル基であるＮ−置換フタルイミド類に対し、ハロゲン化水素またはハロゲン分子を付加させた後、フタル酸を外すことによって、少なくとも１つのハロゲン原子で置換されたアルキル基またはアルケニル基を含むアミン（ＩＶ）を得ることができる。
【００４６】
（ハロゲン化金属（ＩＩＩ））
ハロゲン化金属（ＩＩＩ）は、下記式（ＩＩＩ）で示されるハロゲン化金属である。
Ｍ１Ｘ３２  ・・・（ＩＩＩ）
式（ＩＩＩ）中、Ｍ１は二価の金属イオンを表し、Ｘ３は一価のハロゲン原子イオンを表す。
【００４７】
Ｍ１は、式（Ｉ）におけるＭ１と同じである。
【００４８】
Ｘ３は、一価のハロゲン原子イオンを表しており、詳細には式（Ｉ）におけるＸ１に含まれている一価のハロゲン原子イオンである。そのため、一価のハロゲン原子イオンとしては、フッ素イオン、塩素イオン、臭素イオンおよびヨウ素イオンが挙げられる。中でも、塩素イオン、臭素イオンおよびヨウ素イオンが好ましい。Ｘ３は、アミンハロゲン化水素塩（ＩＩ）におけるＸ２とは異なるハロゲン原子イオンでもよく、同一のハロゲン原子イオンでもよい。
【００４９】
（製造方法）
アミンハロゲン化水素塩（ＩＩ）とハロゲン化金属（ＩＩＩ）とを溶媒中で反応させることにより、有機無機混成化合物（Ｉ）は製造される。ここではアミンハロゲン化水素塩（ＩＩ）とハロゲン化金属（ＩＩＩ）とによる自己組織化反応が進行していると推定されるが、反応原理はこれに限定されるものではない。
【００５０】
アミンハロゲン化水素塩（ＩＩ）とハロゲン化金属（ＩＩＩ）とを溶媒中で反応させる場合、ハロゲン化金属（ＩＩＩ）に対するアミンハロゲン化水素塩（ＩＩ）の量は、例えば、０．０１倍モル〜１０倍モルであり得、０．１倍モル〜５倍モルであることが好ましく、０．５倍モル〜２倍モルであることがより好ましく、０．８倍モル〜１．２倍モルであることがさらに好ましい。
【００５１】
溶媒としては、反応させるアミンハロゲン化水素塩（ＩＩ）とハロゲン化金属（ＩＩＩ）とを均一に混合できるものであればよく、例えば、Ｎ，Ｎ−ジメチルホルムアミド、Ｎ，Ｎ−ジメチルアセトアミドおよびＮ−メチル−２−ピロリジノン等のアミド類、γ−ブチロラクトン等のエステル類、ならびにジメチルスルホキシド等が挙げられる。中でも、ハロゲン化金属（ＩＩＩ）として、ハロゲン化鉛またはハロゲン化錫を用いる場合には、極性溶媒であることが好ましく、Ｎ，Ｎ−ジメチルホルムアミド、Ｎ，Ｎ−ジメチルアセトアミド、Ｎ−メチル−２−ピロリジノン等のアミド類、ならびにジメチルスルホキシド等の溶媒が特に好ましい。
【００５２】
アミンハロゲン化水素塩（ＩＩ）とハロゲン化金属（ＩＩＩ）とを混合する際の温度は、例えば、−２０〜１５０℃であり、好適には、０〜１００℃であり、より好適には、１０〜６０℃である。
【００５３】
有機無機混成化合物（Ｉ）の製造方法は上述の方法に限らず、例えば、基体上にハロゲン化金属（ＩＩＩ）の層を予め形成しておき、その上に、アミンハロゲン化水素塩（ＩＩ）を含む溶液を塗布することにより、アミンハロゲン化水素塩（ＩＩ）とハロゲン化金属（ＩＩＩ）とを反応させて、有機無機混成化合物（Ｉ）を製造することも可能である。
【００５４】
さらに、これらの方法以外にも、蒸着による方法、蒸気を利用した溶液プロセス等によっても製造することができる。
【００５５】
〔３．光電変換素子用組成物〕
本実施形態における光電変換素子用組成物は、光電変換素子の光電変換を担う部分である光電変換層を形成するための材料として用いられる組成物である。
【００５６】
（光電変換素子用組成物の第一の態様）
光電変換素子用組成物の第一の態様は、上述の有機無機混成化合物（Ｉ）が溶媒中に溶解または分散してなる光電変換素子用組成物（以下、光電変換素子用組成物Ａという）である。
【００５７】
光電変換素子用組成物Ａを対象物に塗布することにより、光電変換素子の光電変換層を形成することができる。したがって、有機無機混成化合物（Ｉ）を溶解または分散させる溶媒としては、浸漬、スピンコートおよび印刷等の塗布技術に利用可能な溶媒であって、有機無機混成化合物（Ｉ）を溶解し、または有機無機混成化合物（Ｉ）を分散させることができれば特に限定されることはない。このような溶媒としては、ジクロロメタン、クロロホルムおよびジクロロエタン等のハロゲン化炭化水素類；ベンゼン、トルエンおよびキシレン等の芳香族炭化水素類；石油エーテル、ヘキサンおよびメチルシクロヘキサン等の脂肪族炭化水素類；Ｎ，Ｎ−ジメチルホルムアミド、Ｎ，Ｎ−ジメチルアセトアミドおよびＮ−メチル−２−ピロリジノン等のアミド類；ジエチルエーテル、テトラヒドロフランおよびジオキサンのようなエーテル類；メタノールおよびエタノール等のアルコール類；ならびにアセトンおよびメチルエチルケトン等のケトン類が挙げられる。また、これらの他にも、水、二硫化炭素、アセトニトリル、酢酸エチル、γ−ブチロラクトン、ピリジンおよびジメチルスルホキシド等を溶媒として用いることができる。以上の溶媒は、単独で用いてもよく、２種類以上を混合して用いてもよい。
【００５８】
光電変換素子用組成物Ａにおける有機無機混成化合物（Ｉ）の含有量は、例えば、０．０１〜９０重量％であり得、０．１〜８０重量％であることが好ましく、１〜６０重量％であることがより好ましく、２〜５０重量％であることがさらに好ましい。光電変換素子用組成物Ａに含まれる有機無機混成化合物（Ｉ）は、一種類の有機無機混成化合物（Ｉ）でもよく、複数の種類の有機無機混成化合物（Ｉ）が混合して含まれていてもよい。
【００５９】
光電変換素子用組成物Ａには、有機無機混成化合物（Ｉ）による光電変換の機能を阻害しない限り、他の成分を含んでいてもよい。例えば、光電変換素子用組成物Ａは、有機無機混成化合物（Ｉ）の他に、光電変換素子に使用できることが知られている有機無機混成化合物であるＣＨ３Ｎ＋Ｈ３ＰｂＸ４３、ＣＨ３Ｎ＋Ｈ３ＳｎＸ４３またはＣＨ（ＮＨ２）（Ｎ＋Ｈ２）ＰｂＸ４３（Ｘ４はいずれもハロゲン原子イオンを表す）等を含んでいてもよい。また、ＣＨ３Ｎ＋Ｈ３ＰｂＸ４３およびＣＨ３Ｎ＋Ｈ３ＳｎＸ４３等のメチルアンモニウム基が一価の無機陽イオンに変換された、ＣｓＰｂＸ４３およびＣｓＳｎＸ４３等の化合物が含まれていてもよい。ここで、使用される一価の無機陽イオンについては特に限定されず、添加され得る一価の無機陽イオンとしてはＬｉ＋、Ｎａ＋、Ｋ＋、Ｒｂ＋、Ｃｓ＋、Ａｇ＋、およびＣｕ＋が挙げられる。有機無機混成化合物（Ｉ）以外の他の成分が含まれている場合、光電変換素子用組成物Ａにおける有機無機混成化合物（Ｉ）に対する他の成分の割合は、１０００重量％以下であることが好ましく、５００重量％以下であることがより好ましく、１００重量％以下であることがさらに好ましい。
【００６０】
なお、ホルムアミジニウムイオンはホルムアミジン（ＣＨ（ＮＨ２）＝ＮＨ）にＨ＋イオンが加わった形のイオンを指しており、その共鳴構造から数種類の記載方法が考えられるが、本明細書においてはＣＨ（ＮＨ２）（Ｎ＋Ｈ２）と記載するものとする。
【００６１】
さらに、光電変換素子用組成物Ａに含めることのできる他の成分として、下記式（Ｘ）
Ｑ１Ｙ１Ｎ＋Ｈ２（Ｙ２Ｈ）Ｍ１Ｘ１３  ・・・（Ｘ）
（式（Ｘ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｍ１は二価の金属イオンを表し、Ｘ１は一価のハロゲン原子イオンを表しており、複数あるＸ１は互いに異なるハロゲン原子イオンであってもよく、Ｙ１およびＹ２は何れか一方が酸素原子であり、他方が単結合であることを表している。）
で示される有機無機混成化合物（以下、有機無機混成化合物（Ｘ）という）が挙げられる。
【００６２】
Ｑ１は、置換または無置換の、Ｃ１〜Ｃ６アルキル基、Ｃ３〜Ｃ６アルケニル基またはＣ３〜Ｃ６アルキニル基を表している。また、置換されている場合の置換基は、ハロゲン原子、Ｃ１〜Ｃ４アルコキシ基またはＣ１〜Ｃ４アルキルチオ基である。
【００６３】
Ｃ１〜Ｃ６アルキル基としては、メチル基、エチル基、ｎ−プロピル基、イソプロピル基、ｎ−ブチル基、イソブチル基、ｓｅｃ−ブチル基、ｎ−ペンチル基およびｎ−へキシル基等が挙げられる。中でも、メチル基、エチル基、イソプロピル基およびｎ−プロピル基等のＣ１〜Ｃ３アルキル基が好ましく、メチル基、エチル基またはｎ−プロピル基がより好ましい。
【００６４】
Ｃ３〜Ｃ６アルケニル基としては、２−プロぺニル基、３−メチル−２−プロぺニル基、３，３−ジメチル−２−プロぺニル基および２，４−ペンタジエニル基が挙げられる。中でも、２−プロぺニル基および３−メチル−２−プロぺニル基等のＣ３〜Ｃ４アルケニル基が好ましい。
【００６５】
Ｃ３〜Ｃ６アルキニル基としては、２−プロピニル基、３−メチル−２−プロピニル基、３−エチル−２−プロピニル基および２，４−ペンタジイニル基等が挙げられる。中でも、２−プロピニル基および３−メチル−２−プロピニル基等のＣ３〜Ｃ４アルキニル基が好ましい。
【００６６】
置換基としてのハロゲン原子としては、フッ素原子、塩素原子、臭素原子およびヨウ素原子が挙げられる。中でも、フッ素原子または塩素原子が好ましい。
【００６７】
ハロゲン置換されたＣ１〜Ｃ６アルキル基としては、フルオロメチル基、クロロメチル基、ブロモメチル基、ジフルオロメチル基、トリフルオロメチル基、２−フルオロエチル基、２−ブロモエチル基、２−ヨードエチル基、２，２−ジフルオロエチル基、２，２，２−トリフルオロエチル基、２−クロロ−２,２−ジフルオエチル基、２−ブロモ−２,２−ジフルオロエチル基、２，２−ジクロロ−２−フルオロエチル基、２，２−ジブロモ−２−フルオロエチル基、３−フルオロプロピル基、３−クロロ−３,３−ジフルオロプロピル基、３−ブロモ−３,３−ジフルオロプロピル基、３，３，３−トリフルオロプロピル基、２，２，３，３，３−ペンタフルオロプロピル基、２，２，３，３−テトラフルオロプロピル基、３−クロロ−３,３−ジフルオロプロピル基、３，３−ジクロロ−３−フルオロプロピル基、３，３−ジブロモ−３−フルオロプロピル基、４−フルオロブチル基、２，２，３，４，４，４−ヘキサフルオロブチル基、２，２，３，３，４，４，４−ヘプタフルオロブチル基、３，４−ジブロモ−３,４,４−トリフルオロブチル基および３，４−ジクロロ−３,４,４−トリフルオロブチル基等が挙げられる。
【００６８】
ハロゲン置換されたＣ３〜Ｃ６アルケニル基としては、３，３−ジフルオロ−２−プロぺニル基、３，３−ジクロロ−２−プロぺニル基、３，３−ジブロモ−２−プロぺニル基、２，３，３−トリフルオロ−２−プロぺニル基、４，４−ジフルオロ−３−ブテニル基、３，４，４−トリフルオロ−３−ブテニル基および２，４，４，４−テトラフルオロ−２−ブテニル基等が挙げられる。
【００６９】
ハロゲン置換されたＣ３〜Ｃ６アルキニル基としては、３−フルオロ−２−プロピニル基、３−クロロ−２−プロピニル基、３−ブロモ−２−プロピニル基および４，４，４−トリフルオロメチル−２−ブチニル基等が挙げられる。
【００７０】
置換基であるＣ１〜Ｃ４アルコキシ基としては、メトキシ基、エトキシ基、イソプロポキシ基、ｎ−プロポキシ基およびｎ−ブトキシ等が挙げられる。中でも、メトキシ基またはエトキシ基であるＣ１〜Ｃ２のアルコキシ基が好ましい。
【００７１】
Ｃ１〜Ｃ４アルコキシ基で置換されたＣ１〜Ｃ６アルキル基としては、メトキシメチル基、メトキシエチル基、メトキシプロピル基、メトキシブチル基、メトキシペンチル基、メトキシへキシル基、エトキシメチル基、エトキシエチル基、エトキシプロピル基、ｎ−プロポキシメチル基、ｉ−プロポキシメチル基、ｎ−プロポキシエチル基、ｉ−プロポキシエチル基、ｎ−プロポキシブチル基およびｉ−プロポキシブチル基等が挙げられる。
【００７２】
Ｃ１〜Ｃ４アルコキシ基で置換されたＣ３〜Ｃ６アルケニル基としては、３，３−ジメトキシ−２−プロぺニル基、３，３−ジエトキシ−２−プロぺニル基、および４，４−ジメトキシ−３−ブテニル基等が挙げられる。
【００７３】
Ｃ１〜Ｃ４アルコキシ基で置換されたＣ３〜Ｃ６アルキニル基としては、３−メトキシ−２−プロピニル基および３−エトキシ−２−プロピニル基等が挙げられる。
【００７４】
置換基であるＣ１〜Ｃ４アルキルチオ基としては、メチルチオ基、エチルチオ基、イソプロピルチオ基、ｎ−プロピルチオ基およびｎ−ブチルチオ基等が挙げられる。中でも、メチルチオ基またはエチルチオ基であるＣ１〜Ｃ２のアルキルチオ基が好ましい。
【００７５】
Ｃ１〜Ｃ４アルキルチオ基で置換されたＣ１〜Ｃ６アルキル基としては、メチルチオメチル基、メチルチオエチル基、メチルチオプロピル基、メチルチオブチル基、メチルチオペンチル基、メチルチオへキシル基、エチルチオメチル基、エチルチオエチル基、エチルチオプロピル基、ｎ−プロピルチオメチル基、ｉ−プロピルチオメチル基、ｎ−プロピルチオエチル基、ｉ−プロピルチオエチル基、ｎ−プロピルチオブチル基およびｉ−プロピルチオブチル基等が挙げられる。
【００７６】
Ｃ１〜Ｃ４アルキルチオ基で置換されたＣ３〜Ｃ６アルケニル基としては、３，３−ジ（メチルチオ）−２−プロぺニル基、３，３−ジ（エチルチオ）−２−プロぺニル基、および４，４−ジ（メチルチオ）−３−ブテニル基等が挙げられる。
【００７７】
Ｃ１〜Ｃ４アルキルチオ基で置換されたＣ３〜Ｃ６アルキニル基としては、３−メチルチオ−２−プロピニル基、および３−エチルチオ−２−プロピニル基等が挙げられる。
【００７８】
Ｑ１としては、中でも、Ｃ１〜Ｃ６アルキル基、またはハロゲン原子、Ｃ１〜Ｃ４アルコキシ基もしくはＣ１〜Ｃ４アルキルチオ基で置換されているＣ１〜Ｃ６アルキル基であることが好ましく、Ｃ１〜Ｃ６アルキル基であることがより好ましく、Ｃ１〜Ｃ３アルキル基であることがさらに好ましい。
【００７９】
Ｍ１およびＸ１、それぞれ有機無機混成化合物（Ｉ）におけるＭ１およびＸ１と同じである。
【００８０】
Ｙ１およびＹ２は何れか一方が酸素原子であり、他方が単結合であることを表している。したがって、有機無機混成化合物（Ｘ）は、下記式（Ｘａ）で示される化合物（以下、有機無機混成化合物（Ｘａ）という）および下記式（Ｘｂ）で示される化合物（以下、有機無機混成化合物（Ｘｂ）という）の何れかの化合物である。
Ｑ１ＯＮ＋Ｈ３Ｍ１Ｘ１３  ・・・（Ｘａ）
Ｑ１Ｎ＋Ｈ２（ＯＨ）Ｍ１Ｘ１３  ・・・（Ｘｂ）
ここで、有機無機混成化合物（Ｘａ）は、式（Ｘ）において、Ｙ１が酸素原子であり、Ｙ２が単結合である化合物に相当し、有機無機混成化合物（Ｘｂ）は、式（Ｘ）において、Ｙ１が単結合であり、Ｙ２が酸素原子である化合物に相当する。
【００８１】
有機無機混成化合物（Ｘａ）および（Ｘｂ）の好ましい一態様は、上記式（Ｘａ）および（Ｘｂ）中、Ｑ１がＣ１〜Ｃ６アルキル基、またはハロゲン原子、Ｃ１〜Ｃ４アルコキシ基もしくはＣ１〜Ｃ４アルキルチオ基で置換されているＣ１〜Ｃ６アルキル基である化合物である。
【００８２】
有機無機混成化合物（Ｘａ）および（Ｘｂ）のより好ましい一態様は、上記式（Ｘａ）および（Ｘｂ）中、Ｑ１がＣ１〜Ｃ６アルキル基である化合物である。
【００８３】
有機無機混成化合物（Ｘａ）および（Ｘｂ）のより好ましい一態様は、上記式（Ｘａ）および（Ｘｂ）中、Ｑ１がＣ１〜Ｃ３アルキル基である化合物である。
【００８４】
有機無機混成化合物（Ｘａ）および（Ｘｂ）のさらに好ましい一態様は、上記の各態様において、Ｍ１がＰｂ２＋またはＳｎ２＋である化合物である。
【００８５】
有機無機混成化合物（Ｘａ）および（Ｘｂ）の特に好ましい一態様は、上記式（Ｘａ）および（Ｘｂ）中、Ｍ１がＰｂ２＋またはＳｎ２＋であり、Ｑ１がＣ１〜Ｃ３アルキル基である化合物、すなわち下記式（Ｘａ’）および（Ｘｂ’）で示される化合物である。
Ｑ２ＯＮ＋Ｈ３Ｍ２Ｘ１３  ・・・（Ｘａ’）
Ｑ２Ｎ＋Ｈ２（ＯＨ）Ｍ２Ｘ１３  ・・・（Ｘｂ’）
式（Ｘａ’）および（Ｘｂ’）中、Ｑ２は、Ｃ１〜Ｃ３アルキル基を表し、Ｍ２はＰｂ２＋またはＳｎ２＋を表し、Ｘ１は式（Ｘ）におけるＸ１と同じである。
【００８６】
有機無機混成化合物（Ｘ）は、下記式（ＸＩ）で示される、ハロゲン置換炭化水素基を有するアミンのハロゲン化水素塩（以下、アミンハロゲン化水素塩（ＸＩ）という）と、上述のハロゲン化金属（ＩＩＩ）とを溶媒中で反応させることにより製造することができる。
Ｑ１Ｙ１Ｎ＋Ｈ２（Ｙ２Ｈ）Ｘ２  ・・・（ＸＩ）
式（ＸＩ）中、Ｑ１、Ｙ１およびＹ２は、それぞれ式（Ｘ）におけるＱ１、Ｙ１およびＹ２と同じである。Ｘ２は、上述した式（ＩＩ）におけるＸ２と同じである。
【００８７】
アミンハロゲン化水素塩（ＸＩ）は、詳細には、下記式（ＸＩａ）で示される、酸素原子上に炭化水素置換基を有するヒドロキシルアミンのハロゲン化水素塩、または下記式（ＸＩｂ）で示される、窒素原子上に炭化水素置換基を有するヒドロキシルアミンのハロゲン化水素塩である。
Ｑ１ＯＮ＋Ｈ３Ｘ２  ・・・（ＸＩａ）
Ｑ１Ｎ＋Ｈ２（ＯＨ）Ｘ２  ・・・（ＸＩｂ）
アミンハロゲン化水素塩（ＸＩ）は、下記式（ＸＩＩ）で示される置換ヒドロキシルアミン（以下、アミン（ＸＩＩ））と、Ｘ２のハロゲン原子イオンに対応するハロゲン化水素であるＨＸ２を溶液中で混合し、次いで溶媒を留去することにより製造することができる。
Ｑ１Ｙ１ＮＨＹ２Ｈ  ・・・（ＸＩＩ）
式（ＸＩＩ）中、Ｑ１、Ｙ１およびＹ２は、それぞれ式（ＸＩ）におけるＱ１、Ｙ１およびＹ２と同じである。
【００８８】
アミン（ＸＩＩ）からアミンハロゲン化水素塩（ＸＩ）を製造する方法、およびアミンハロゲン化水素塩（ＸＩ）とハロゲン化金属（ＩＩＩ）とから有機無機混成化合物（Ｘ）を製造する方法の詳細は、それぞれアミンハロゲン化水素塩（ＩＩ）を調製する方法、および有機無機混成化合物（Ｉ）を製造する方法と同様である。したがって、当業者であれば、上述したアミンハロゲン化水素塩（ＩＩ）を製造する方法、および有機無機混成化合物（Ｉ）を製造する方法の説明に基づき、有機無機混成化合物（Ｘ）を製造することができる。
【００８９】
（光電変換素子用組成物の第二の態様）
光電変換素子用組成物の第二の態様は、アミンハロゲン化水素塩（ＩＩ）と、ハロゲン化金属（ＩＩＩ）とを溶媒に混合して得られる、光電変換素子用組成物（以下、光電変換素子用組成物Ｂという）である。
【００９０】
本態様においても、光電変換素子用組成物Ｂを対象物に塗布することにより、光電変換素子の光電変換層を形成することができる。したがって、アミンハロゲン化水素塩（ＩＩ）と、ハロゲン化金属（ＩＩＩ）とを混合する際に使用される溶媒は、光電変換素子用組成物の第一の態様において示される溶媒を用いることができる。あるいは、光電変換素子用組成物の第一の態様において示される溶媒以外の溶媒を用いて両者を混合し、その後、光電変換素子用組成物の第一の態様において示される溶媒をさらに添加してもよい。
【００９１】
ハロゲン化金属（ＩＩＩ）に対するアミンハロゲン化水素塩（ＩＩ）の量は、例えば、０．０１倍モル〜１０倍モルであり得、０．１倍モル〜５倍モルであることが好ましく、０．５倍モル〜２倍モルであることがより好ましく、０．８倍モル〜１．２倍モルであることがさらに好ましい。例えば、後述する実施例２および実施例１３に示されるように、アミンハロゲン化水素塩（ＩＩ）として２，２，２−トリフルオロエチルアミンヨウ化水素塩を用い、ハロゲン化金属（ＩＩＩ）としてヨウ化鉛を用いた場合、ハロゲン化金属（ＩＩＩ）に対するアミンハロゲン化水素塩（ＩＩ）の量が３倍モルである実施例１３の太陽電池セルで光電効果は得られるものの、ハロゲン化金属（ＩＩＩ）に対するアミンハロゲン化水素塩（ＩＩ）の量が１倍モルである実施例２の太陽電池セルの方が、より優れた光電効果を得ることができる。
【００９２】
光電変換素子用組成物Ｂにおけるアミンハロゲン化水素塩（ＩＩ）の含有量は、例えば、０．００１〜６０重量％であり得、０．１〜５０重量％であることが好ましく、１〜４０重量％であることがより好ましく、２〜３０重量％であることがさらに好ましい。また、光電変換素子用組成物Ｂにおけるハロゲン化金属（ＩＩＩ）の含有量は、例えば、０．１〜８０重量％であり得、０．５〜６０重量％であることが好ましく、１〜５０重量％であることがより好ましく、２〜４０重量％であることがさらに好ましい。光電変換素子用組成物Ｂに含まれるハロゲン化金属（ＩＩＩ）およびアミンハロゲン化水素塩（ＩＩ）は、それぞれ、一種類のハロゲン化金属（ＩＩＩ）およびアミンハロゲン化水素塩（ＩＩ）でもよく、複数の種類のハロゲン化金属（ＩＩＩ）または複数の種類のアミンハロゲン化水素塩（ＩＩ）が混合して含まれていてもよい。
【００９３】
本態様においても、光電変換素子用組成物Ｂにより形成される光電変換層の機能が損なわれない限り、他の成分を含んでいてもよい。例えば、光電変換素子用組成物Ｂには、光電変換素子に使用できることが知られている有機無機混成化合物であるＣＨ３Ｎ＋Ｈ３ＰｂＸ４３、ＣＨ３Ｎ＋Ｈ３ＳｎＸ４３またはＣＨ（ＮＨ２）（Ｎ＋Ｈ２）ＰｂＸ４３（Ｘ４はいずれもハロゲン原子イオンを表す）等がさらに添加されていてもよい。また、ＣＨ３Ｎ＋Ｈ３ＰｂＸ４３およびＣＨ３Ｎ＋Ｈ３ＳｎＸ４３等のメチルアンモニウム基が一価の無機陽イオンに変換された、ＣｓＰｂＸ４３およびＣｓＳｎＸ４３等の化合物が含まれていてもよい。ここで、使用される一価の無機陽イオンについては特に限定されず、添加され得る一価の無機陽イオンとしてはＬｉ＋、Ｎａ＋、Ｋ＋、Ｒｂ＋、Ｃｓ＋、Ａｇ＋、およびＣｕ＋が挙げられる。あるいは、ＣＨ３Ｎ＋Ｈ３ＰｂＸ４３またはＣＨ（ＮＨ２）（Ｎ＋Ｈ２）ＰｂＸ４３の形成材料となるＣＨ３Ｎ＋Ｈ３Ｘ４またはＣＨ（ＮＨ２）（Ｎ＋Ｈ２）Ｘ４等がさらに添加されていてもよい。同様に、ＣｓＰｂＸ４３等の一価の無機陽イオンを含む化合物の形成材料になるＬｉＸ４、ＮａＸ４、ＫＸ４、ＲｂＸ４、ＣｓＸ４、ＡｇＸ４、およびＣｕＸ４等の一価の無機陽イオンを含むハロゲン化物が添加されていてもよい。また、アミンハロゲン化水素塩（ＩＩ）と、ハロゲン化金属（ＩＩＩ）とを溶媒に混合して光電変換素子用組成物Ｂを調製する際に、他の成分としてアミンハロゲン化水素塩（ＸＩ）をさらに混合させてもよい。アミンハロゲン化水素塩（ＩＩ）およびハロゲン化金属（ＩＩＩ）以外の他の成分が含まれている場合、光電変換素子用組成物Ｂにおける有機無機混成化合物（Ｉ）を作製する目的で添加されたアミンハロゲン化水素塩（ＩＩ）およびハロゲン化金属（ＩＩＩ）の合計に対する他の成分の割合は、１０００重量％以下であることが好ましく、５００重量％以下であることがより好ましく、１００重量％以下であることがさらに好ましい。
【００９４】
光電変換素子用組成物Ｂを用いた場合、対象物へ塗布するより前、または対象物へ塗布した後に、有機無機混成化合物（Ｉ）が形成されることにより光電変換を可能にしていると推定されるが、光電変換素子用組成物Ｂを用いて光電変換を実現できる限り、その作用機序は限定されるものではない。
【００９５】
（光電変換素子用組成物の第三の態様）
光電変換素子用組成物の第三の態様は、ハロゲン化金属（ＩＩＩ）を含まずに、アミンハロゲン化水素塩（ＩＩ）が溶媒中に溶解または分散してなる光電変換素子用組成物（以下、光電変換素子用組成物Ｃという）である。アミンハロゲン化水素塩（ＩＩ）を含む組成物が、光電変換素子の光電変換層を形成するために好適に用いられることは、本願発明者が見出した新たな知見である。
【００９６】
第三の態様に関しては、光電変換素子用組成物Ｃを、ハロゲン化金属（ＩＩＩ）により形成された層の上に塗布することにより、光電変換素子の光電変換層を形成することができる。したがって、アミンハロゲン化水素塩（ＩＩ）を溶解または分散させる溶媒としては、浸漬、スピンコートおよび印刷等の塗布技術に利用可能な溶媒であって、アミンハロゲン化水素塩（ＩＩ）を溶解し、またはアミンハロゲン化水素塩（ＩＩ）を分散させることができれば特に限定されることはない。このような溶媒としては、光電変換素子用組成物の第一の態様において示した溶媒を用いることができる。
【００９７】
また、光電変換素子用組成物Ｃをハロゲン化金属（ＩＩＩ）と混合することにより、上記の光電変換素子用組成物Ｂを調製してもよい。
【００９８】
光電変換素子用組成物Ｃにおけるアミンハロゲン化水素塩（ＩＩ）の含有量は、例えば、０．０１〜９０重量％であり得、０．１〜８０重量％であることが好ましく、０．５〜７０重量％であることがより好ましく、１〜６０重量％であることがさらに好ましい。光電変換素子用組成物Ｃに含まれるアミンハロゲン化水素塩（ＩＩ）は、一種類のアミンハロゲン化水素塩（ＩＩ）でもよく、複数の種類のアミンハロゲン化水素塩（ＩＩ）が混合して含まれていてもよい。
【００９９】
本態様における光電変換素子用組成物Ｃにおいても、光電変換素子用組成物Ｃにより形成される光電変換層の機能が損なわれない限り、他の成分を含んでいてもよい。例えば、光電変換素子用組成物Ｃには、光電変換素子に使用できることが知られている有機無機混成化合物であるＣＨ３Ｎ＋Ｈ３ＰｂＸ４３またはＣＨ（ＮＨ２）（Ｎ＋Ｈ２）ＰｂＸ４３（Ｘ４はいずれもハロゲン原子イオンを表す）の形成材料となるＣＨ３Ｎ＋Ｈ３Ｘ４またはＣＨ（ＮＨ２）（Ｎ＋Ｈ２）Ｘ４等がさらに添加されていてもよい。同様に、ＣｓＰｂＸ４３等の一価の無機陽イオンを含む化合物の形成材料になるＬｉＸ４、ＮａＸ４、ＫＸ４、ＲｂＸ４、ＣｓＸ４、ＡｇＸ４、およびＣｕＸ４等の一価の無機陽イオンを含むハロゲン化物が添加されていてもよい。また、他の成分として、アミンハロゲン化水素塩（ＸＩ）を含んでいてもよい。アミンハロゲン化水素塩（ＩＩ）以外の他の成分が含まれている場合、光電変換素子用組成物Ｃにおけるアミンハロゲン化水素塩（ＩＩ）に対する他の成分の割合は、１０００重量％以下であることが好ましく、５００重量％以下であることがより好ましく、１００重量％以下であることがさらに好ましい。
【０１００】
なお、アミンハロゲン化水素塩（ＩＩ）のうち、下記式（ＩＩａ）で示されるフルオロ置換アルキルアミンのヨウ化水素塩は、これまでに報告のない新規な化合物である。
Ｒ２ＣＨ２ＮＨ３Ｉ  ・・・（ＩＩａ）
（式（ＩＩａ）中、Ｒ２は少なくとも１つのフッ素原子で置換されたＣ１〜Ｃ５アルキル基を表す。）
したがって、式（ＩＩａ）で示されるフルオロ置換アルキルアミンのヨウ化水素塩も本願発明の範疇に含まれる。
【０１０１】
式（ＩＩａ）中、Ｒ２における少なくとも１つのフッ素原子で置換されたＣ１〜Ｃ５アルキルおよびその中の好ましい基としては、Ｒ１における少なくとも１つのフッ素原子で置換されたＣ１〜Ｃ５アルキルおよび好ましい基を挙げることができる。そのため、Ｒ２は、好ましくは、少なくとも１つのフッ素原子で置換されたＣ１〜Ｃ３アルキル基であり、より好ましくは、１〜５つのフッ素原子で置換されたＣ１〜Ｃ２アルキル基であり、さらに好ましくは、フルオロメチル基、ジフルオロメチル基、トリフルオロメチル基、２，２，２−トリフルオロエチル基および１，１，２，２，２−ペンタフルオロエチル基であり、特に好ましくはトリフルオロメチル基、２，２，２−トリフルオロエチル基および１，１，２，２，２−ペンタフルオロエチル基である。
【０１０２】
式（ＩＩａ）で示されるフルオロ置換アルキルアミンのヨウ化水素塩は、上述のアミンハロゲン化水素塩（ＩＩ）の製造方法を参照して製造することができる。
【０１０３】
また、既存のＣＨ３Ｎ＋Ｈ３ＰｂＸ４３を光電変換素子用組成物に使用する場合、ある種のアミノ酸のアンモニウム基を有する有機無機混成化合物を添加すると、光電変換活性または素子としての安定性に良好な影響を与えることが報告されている。本発明の光電変換素子用組成物においても、形成される光電変換層の機能が損なわれない限り、アミノ酸のアンモニウム基を有する有機無機混成化合物またはその形成材料を含んでいてもよい。
【０１０４】
具体的なアミノ酸の例としてはグリシン、アラニン、３−アミノプロピオン酸、４−アミノブタン酸、５−アミノペンタン酸および６−アミノヘキサン酸等が挙げられる。これらアミノ酸の分子内にあるアミノ基がプロトン化されて、アンモニウム基を形成する。
【０１０５】
各組成物への混合形式においては光電変換素子用組成物Ａに対しては、ＲｘＮ＋Ｈ３ＰｂＸ４３等のアミノ酸有機無機混成化合物として混合される。ここで、Ｒｘはアミノ酸からアミノ基を除いた残基である。例えばグリシンである場合には、Ｒｘは−ＣＨ２ＣＯＯＨで表され、ハイフン（−）部でアミノ基と結合しているものである。アミノ酸有機無機混成化合物を含む場合、有機無機混成化合物（Ｉ）に対するアミノ酸有機無機混成化合物の割合は、１００重量％以下であることが好ましく、５０重量％以下であることがより好ましく、２０重量％以下であることがさらに好ましい。
【０１０６】
光電変換素子用組成物Ｂに対しては、ＲｘＮ＋Ｈ３ＰｂＸ４３として添加されてもよく、あるいはアミノ酸有機無機混成化合物の形成材料となるアミノ酸ハロゲン化水素塩として添加されていてもよい。アミノ酸有機無機混成化合物を含む場合、光電変換素子用組成物Ｂにおけるアミンハロゲン化水素塩（ＩＩ）およびハロゲン化金属（ＩＩＩ）の合計に対する、添加されるもしくは組成物内で形成されるアミノ酸有機無機混成化合物の割合は、１００重量％以下であることが好ましく、５０重量％以下であることがより好ましく、２０重量％以下であることがさらに好ましい。
【０１０７】
また、光電変換素子用組成物Ｃに対しては、アミノ酸有機無機混成化合物の形成材料となるアミノ酸ハロゲン化水素塩として混合される。アミンハロゲン化水素塩（ＩＩ）に対するアミノ酸ハロゲン化水素塩の割合は、１００重量％以下であることが好ましく、５０重量％以下であることがより好ましく、２０重量％以下であることがさらに好ましい。
【０１０８】
〔４．光電変換素子〕
本実施形態における光電変換素子は、透明電極、透明電極に対向する対向電極、および透明電極と対向電極に挟まれた光電変換層を備えている。
【０１０９】
本実施形態における光電変換素子は、光電変換素子として機能し得る限り、他の光電変換素子が有し得る構成をさらに有し得る。例えば、本実施形態における光電変換素子は、さらにナノ多孔質構造を有する金属酸化物半導体を有し、この金属酸化物半導体上に、光電変換層が形成されている構成である。他にも、その態様に応じて、バッファー層、および電荷（電子または正孔）輸送層等を有し得る。
【０１１０】
本実施形態における光電変換素子は、電荷輸送層として、酸化還元化合物を含む電解液を用いている湿式の光電変換素子、および電解液の代わりに電荷輸送可能な固体材料を用いている固体型の光電変換素子の何れの態様でもあり得る。
【０１１１】
（透明電極）
透明電極の材料は特に限定されず、従来公知の材料を用いることができる。例えば、白金、金、銀、銅、アルミニウム、インジウムおよびチタン等の導電性金属類；黒鉛、カーボンブラック、カーボンナノファイバーおよびカーボンナノチューブ等の導電性炭素；フッ素ドープした酸化スズ（ＳｎＯ２）および酸化亜鉛（ＺｎＯ）等の導電性金属酸化物；ならびにインジウム‐スズ酸化物（ＩＴＯ）およびインジウム−亜鉛酸化物（ＩＺＯ）等の導電性複合金属酸化物が挙げられる。これらの中でも、光電変換をより効率的に行う観点から透明度の高い材料が好ましく、例えば、フッ素ドープした酸化スズ（ＳｎＯ２）またはインジウム−スズ酸化物（ＩＴＯ）等がより好ましい。
【０１１２】
透明電極は、透明基板の表面に上記した材料の薄膜を形成することで得られる。薄膜の形成方法に特に制限はなく、スパッタ法、蒸着法、およびペースト分散物を塗布する方法等が挙げられる。
【０１１３】
また、透明基板としては、透明ガラス基板、および透明プラスチック基板等が挙げられる。
【０１１４】
（対向電極）
対向電極の素材としては、透明電極の素材として例示したものを同様に用いることができる。あるいは、ナトリウム、ナトリウム−カリウム合金、リチウム、マグネシウム、アルミニウム、マグネシウム−銀混合物、マグネシウム−インジウム混合物、アルミニウム−リチウム合金、Ａｌ／Ａｌ２Ｏ３混合物、Ａｌ／ＬｉＦ混合物等を用いることもできる。中でも、白金、金、銀、銅、アルミニウム、インジウムおよびチタン等の導電性金属類、または黒鉛、カーボンブラック、カーボンナノファイバーおよびカーボンナノチューブ等の導電性炭素がより好ましい。
【０１１５】
対向電極は、基板の表面に、または電荷輸送層もしくは光電変換層の上部に直接、上記した材料の薄膜を形成することで得られる。薄膜の形成方法に特に制限はなく、スパッタ法、蒸着法、および分散物を塗布する方法等が挙げられる。
【０１１６】
また、基板としては、透明ガラス基板、セラミック基板、プラスチック基板、および透明プラスチック基板等が挙げられる。
【０１１７】
（ナノ多孔質構造を有する金属酸化物半導体）
ナノ多孔質構造を有する金属酸化物半導体は、ナノサイズの細孔が内部に網目状に形成されている金属酸化物半導体である。金属酸化物半導体を構成する金属元素としては、チタン、スズ、亜鉛、鉄、タングステン、ジルコニウム、ストロンチウム、インジウム、セリウム、イットリウム、ランタン、バナジウム、ニオブおよびタンタル等が用いられる。金属酸化物半導体として好ましくは、酸化チタン、酸化チタンストロンチウム、酸化亜鉛、酸化スズ、酸化タングステン、および酸化ニオブが挙げられ、中でも、酸化チタン、酸化亜鉛または酸化スズがより好ましく、酸化チタン（ＴｉＯ２）がさらに好ましい。
【０１１８】
ナノ多孔質構造を有する金属酸化物半導体は、上記の金属酸化物半導体のナノ粒子もしくはその前駆体を溶媒に分散して調製する粘性のコロイドもしくはペーストを準備し、この粘性分散物を透明電極上に塗布したのち、塗布層を加熱もしくは焼成することによって固体薄膜として得ることができる。
【０１１９】
（バッファー層）
光電変換素子を固体型の光電変換素子とする場合には、透明電極と、金属酸化物半導体層との間に、バッファー層が設けられている。バッファー層は、固体材料により形成された電荷輸送層と、透明電極を隔離し、両者の電気的接触を防止する役割を果たす層である。そのため、バッファー層は、細孔を有していない緻密な構造からなる層である。バッファー層を形成する材料として好ましいものは、金属酸化物であり、中でも酸化チタン、酸化亜鉛、酸化ニオブ、酸化スズおよび酸化ジルコニウム等が好ましく、酸化チタンがより好ましい。
【０１２０】
（光電変換層）
ナノ多孔質構造を有する金属酸化物半導体の表面に、光電変換層が形成されている。本実施形態における光電変換層は、下記（ａ）〜（ｃ）の何れかの層であり得る：
（ａ）有機無機混成化合物（Ｉ）を含む層、
（ｂ）光電変換素子用組成物Ａまたは光電変換素子用組成物Ｂにより形成された層、
（ｃ）ハロゲン化金属（ＩＩＩ）上に、光電変換素子用組成物Ｃを塗布することにより形成された層。
【０１２１】
光電変換層は、例えば、以下の（ｉ）または（ｉｉ）の方法によって形成することができる：
（ｉ）光電変換素子用組成物Ａ、または光電変換素子用組成物Ｂを、ナノ多孔質構造を有する金属酸化物半導体の層上に塗布する。
（ｉｉ）ナノ多孔質構造を有する金属酸化物半導体の層上に、ハロゲン化金属（ＩＩＩ）を含む塗布剤を塗布して予めハロゲン化金属（ＩＩＩ）の層を形成し、そこに、光電変換素子用組成物Ｃを塗布する。
【０１２２】
各光電変換素子用組成物、およびハロゲン化金属（ＩＩＩ）を含む塗布剤を塗布する方法としては、浸漬法、スピンコート法、および印刷等、従来の塗布技術を用いることができる。
【０１２３】
（電荷輸送層）
電荷輸送層は、光電変換素子の態様に応じて、液体材料および固体材料の何れをも用いることができる。
【０１２４】
電荷輸送層を形成し得る液体材料としては、色素増感型太陽電池によく使用される、ヨウ素イオン−ヨウ素間の酸化還元反応を利用した溶液を好ましく使用できる。すなわち、ヨウ化ナトリウムおよびヨウ化カリウム等の無機塩、ヨウ化テトラエチルアンモニウム、ヨウ化ベンジルトリメチルアンモニウム等の４級アルキルアンモニウム塩、ヨウ化１−メチル−３−プロピル−１Ｈ−イミダゾール−３−イウム等のイミダゾリウム塩、ならびにヨウ化Ｎ−メチルピリニジウム等のピリジニウム塩等の各種ヨウ化物塩と、ヨウ素とをアルコールまたはニトリル類等の溶媒に溶解した混合溶液を好ましく使用できる。
【０１２５】
電荷輸送層を形成し得る固体材料としては、ヨウ化銅およびチオシアン化銅等の無機系正孔輸送材料、ならびに２，２’，７，７’−テトラキス（Ｎ，Ｎ−ジ（ｐ−メトキシフェニル）アミノ）−９，９’−バイフルオレン（ｓｐｉｒｏ−ＯＭｅＴＡＤ）、ポリトリアリールアミン、ぺリレンおよびポリ（３−ヘキシルチオフェン−２，５−ジイル）（Ｐ３ＨＴ）等の有機系正孔輸送材料を含有する材料等が挙げられる。また、これらを使用する場合、リチウムビス（トリフルオロメチルスルホニル）イミド等の助剤を加えてもよい。
【０１２６】
〔５．まとめ〕
以上のように、本発明に係る有機無機混成化合物は、下記式（Ｉ）
Ｒ１ＣＨ２Ｎ＋Ｈ３Ｍ１Ｘ１３  ・・・（Ｉ）
（式（Ｉ）中、Ｒ１は少なくとも１つのハロゲン原子で置換されたＣ１〜Ｃ５アルキル基またはＣ２〜Ｃ５アルケニル基を表し、Ｍ１は二価の金属イオンを表し、Ｘ１は一価のハロゲン原子イオンを表しており、Ｘ１３は１種類のハロゲン原子イオンによって、または２種類以上のハロゲン原子イオンの組み合わせによって形成されている。）
で示される有機無機混成化合物である。
【０１２７】
また、本発明に係る有機無機混成化合物では、上記式（Ｉ）中、Ｒ１は少なくとも１つのフッ素原子で置換されたＣ１〜Ｃ５アルキル基またはＣ２〜Ｃ５アルケニル基であることが好ましい。
【０１２８】
また、本発明に係る有機無機混成化合物では、上記式（Ｉ）中、Ｒ１は１〜５つのフッ素原子で置換されたＣ１〜Ｃ２アルキル基であることが好ましい。
【０１２９】
また、本発明に係る有機無機混成化合物では、上記式（Ｉ）中、Ｒ１はフルオロメチル基、ジフルオロメチル基、トリフルオロメチル基、２，２，２−トリフルオロエチル基または１，１，２，２，２−ペンタフルオロエチル基であることが好ましい。
【０１３０】
また、本発明に係る有機無機混成化合物では、上記式（Ｉ）中、Ｒ１はトリフルオロメチル基、２，２，２−トリフルオロエチル基または１，１，２，２，２−ペンタフルオロエチル基であることが好ましい。
【０１３１】
また、本発明に係る有機無機混成化合物では、上記式（Ｉ）中、Ｍ１はＰｂ２＋、Ｓｎ２＋、Ｓｒ２＋、Ｃｕ２＋、Ｚｎ２＋、Ｍｎ２＋、Ｆｅ２＋、Ｎｉ２＋、Ｃｏ２＋、Ｖ２＋またはＳｍ２＋であることが好ましい。
【０１３２】
また、本発明に係る有機無機混成化合物では、上記式（Ｉ）中、Ｍ１はＰｂ２＋またはＳｎ２＋であることが好ましい。
【０１３３】
また、本発明に係る有機無機混成化合物は、下記式（Ｉａ）
Ｒ３ＣＨ２Ｎ＋Ｈ３Ｍ２Ｘ１３  ・・・（Ｉａ）
（式（Ｉａ）中、Ｒ３は、トリフルオロメチル基、２，２，２−トリフルオロエチル基または１，１，２，２，２−ペンタフルオロエチル基を表し、Ｍ２はＰｂ２＋またはＳｎ２＋を表し、Ｘ１は、上記式（Ｉ）におけるＸ１と同じである。）
で示される有機無機混成化合物であることが好ましい。
【０１３４】
本発明に係る光電変換素子用組成物の一態様は、上述の有機無機混成化合物を含む光電変換素子用組成物である。
【０１３５】
また、本発明に係る光電変換素子用組成物の上記の一態様においては、下記式（Ｘ）
Ｑ１Ｙ１Ｎ＋Ｈ２（Ｙ２Ｈ）Ｍ１Ｘ１３  ・・・（Ｘ）
（式（Ｘ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｍ１は二価の金属イオンを表し、Ｘ１は一価のハロゲン原子イオンを表しており、複数あるＸ１は互いに異なるハロゲン原子イオンであってもよく、Ｙ１およびＹ２は何れか一方が酸素原子であり、他方が単結合であることを表している。）
で示される有機無機混成化合物をさらに含んでいてもよい。
【０１３６】
本発明に係る光電変換素子用組成物の別の態様は、下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩と、下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属とを混合して得られる、光電変換素子用組成物である。
【０１３７】
また、本発明に係る光電変換素子用組成物の上記の別の態様においては、上記ハロゲン化金属に対する上記アミンハロゲン化水素塩の量が、０．５倍モル〜２倍モルであることが好ましい。
【０１３８】
また、本発明に係る光電変換素子用組成物の上記の別の態様においては、下記式（ＸＩ）
Ｑ１Ｙ１Ｎ＋Ｈ２（Ｙ２Ｈ）Ｘ２  ・・・（ＸＩ）
（式（ＸＩ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｘ２はハロゲン原子イオンを表しており、Ｙ１およびＹ２は何れか一方が酸素原子であり、他方が単結合であることを表している。）
で示されるアミンハロゲン化水素塩がさらに混合されていてもよい。
【０１３９】
本発明に係る光電変換素子用組成物のさらに別の態様は、
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）で示されるアミンハロゲン化水素塩を含む、光電変換素子用組成物である。
【０１４０】
また、本発明に係る光電変換素子用組成物の上記のさらなる別の態様では、上記式（ＩＩ）中、Ｒ１は少なくとも１つのフッ素原子で置換されたＣ１〜Ｃ５アルキル基またはＣ２〜Ｃ５アルケニル基であることが好ましい。
【０１４１】
また、本発明に係る光電変換素子用組成物の上記のさらなる別の態様では、上記式（ＩＩ）中、Ｒ１は１〜５つのフッ素原子で置換されたＣ１〜Ｃ２アルキル基であることが好ましい。
【０１４２】
また、本発明に係る光電変換素子用組成物の上記のさらなる別の態様では、上記式（ＩＩ）中、Ｒ１はフルオロメチル基、ジフルオロメチル基、トリフルオロメチル基、２，２，２−トリフルオロエチル基または１，１，２，２，２−ペンタフルオロエチル基であることが好ましい。
【０１４３】
また、本発明に係る光電変換素子用組成物の上記のさらなる別の態様では、上記式（ＩＩ）中、Ｒ１はトリフルオロメチル基、２，２，２−トリフルオロエチル基または１，１，２，２，２−ペンタフルオロエチル基であることが好ましい。
【０１４４】
また、本発明に係る光電変換素子用組成物の上記のさらなる別の態様では、下記式（ＸＩ）
Ｑ１Ｙ１Ｎ＋Ｈ２（Ｙ２Ｈ）Ｘ２  ・・・（ＸＩ）
（式（ＸＩ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｘ２はハロゲン原子イオンを表しており、Ｙ１およびＹ２は何れか一方が酸素原子であり、他方が単結合であることを表している。）
で示されるアミンハロゲン化水素塩をさらに含んでいてもよい。
【０１４５】
本発明に係るアミンヨウ化水素塩は、下記式（ＩＩａ）
Ｒ２ＣＨ２ＮＨ３Ｉ  ・・・（ＩＩａ）
（式（ＩＩａ）中、Ｒ２は少なくとも１つのフッ素原子で置換されたＣ１〜Ｃ５アルキル基を表す。）
で示されるアミンヨウ化水素塩である。
【０１４６】
また、本発明に係るアミンヨウ化水素塩では、上記式（ＩＩａ）中、Ｒ２は１〜５つのフッ素原子で置換されたＣ１〜Ｃ２アルキル基であることが好ましい。
【０１４７】
また、本発明に係るアミンヨウ化水素塩では、上記式（ＩＩａ）中、Ｒ２はフルオロメチル基、ジフルオロメチル基、トリフルオロメチル基、２，２，２−トリフルオロエチル基または１，１，２，２，２−ペンタフルオロエチル基であることが好ましい。
【０１４８】
また、本発明に係るアミンヨウ化水素塩では、上記式（ＩＩａ）中、Ｒ２はトリフルオロメチル基、２，２，２−トリフルオロエチル基または１，１，２，２，２−ペンタフルオロエチル基であることが好ましい。
【０１４９】
本発明に係る光電変換素子は、透明電極と、該透明電極に対向する対向電極と、該透明電極および該対向電極に挟まれた光電変換層とを備える光電変換素子であって、上記光電変換層が、下記（ａ）〜（ｃ）の何れかの層である光電変換素子である：
（ａ）上述の有機無機混成化合物を含む層、
（ｂ）上述の組成物により形成された層、および、
（ｃ）下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属上に上述の組成物を塗布することにより形成された層。
【０１５０】
本発明に係る光電変換素子用組成物の製造方法は、
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩と、
下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属とを混合する工程を含む。
【０１５１】
本発明に係る光電変換素子の製造方法は、透明電極と、該透明電極に対向する対向電極と、該透明電極および該対向電極に挟まれた光電変換層とを備える光電変換素子の製造方法であって、
下記（ａ）〜（ｃ）の何れかの工程により上記光電変換層を形成することを含む、光電変換素子の製造方法である：
（ａ）上述の有機無機混成化合物を用いて上記光電変換層を形成する工程、
（ｂ）上述の組成物を用いて上記光電変換層を形成する工程、および、
（ｃ）下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属上に上述の組成物を塗布することにより上記光電変換層を形成する工程。
【０１５２】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【０１５３】
〔太陽電池セルの作製〕
（実施例１）
２，２，２−トリフルオロエチルアミン塩酸塩およびヨウ化鉛を等モルとなるように秤量したのち、２，２，２−トリフルオロエチルアミン塩酸塩およびヨウ化鉛の合計重量が溶液全体の２０重量％となるように、ジメチルホルムアミド（ＤＭＦ）に溶解し、光電変換素子用溶液を調製した。【０１５４】
ナノ多孔質状ＴｉＯ２がガラス電極上に予め形成されている酸化チタン焼付済みガラス電極（４ｃｍ×２ｃｍ、酸化チタン塗布部３ｃｍ×２ｃｍ；西野田電工社製）を試料台に固定した。スピンコーター（ミカサスピナー１Ｈ−Ｄ２、ミカサ社製）を用いて、６０ｒｐｍ、２５秒間の条件でスピンさせている間に、酸化チタン焼付済みガラス電極上に、調製した光電変換素子用溶液を滴下した。滴下後、５５０ｒｐｍまたは２０００ｒｐｍで６０秒間スピンさせた。光電変換素子用溶液が塗布された酸化チタン焼付済みガラス電極を１０分間室温で放置した後、７０℃で２時間乾燥した。【０１５５】
得られた乾燥後の電極に、電解液（ヨウ化ナトリウムおよびヨウ素を含むエタノール溶液、西野田電工社製）を滴下し、一方の表面を鉛筆で黒く塗った透明ガラス電極（４ｃｍ×２ｃｍ、西野田電工社製）を、鉛筆で塗った方の面を内側にして、電解液を滴下したガラス基板の上に載せて、太陽電池セル（光電変換素子）を作製した。【０１５６】
（実施例２）
２，２，２−トリフルオロエチルアミン塩酸塩の代わりに２，２，２−トリフルオロエチルアミンヨウ化水素塩を用いた以外は、実施例１と同様にして太陽電池セルを作製した。【０１５７】
（実施例３）
２，２，２−トリフルオロエチルアミン塩酸塩の代わりに３，３，３−トリフルオロプロピルアミン塩酸塩を用いた以外は、実施例１と同様にして太陽電池セルを作製した。【０１５８】
（実施例４）
２，２，２−トリフルオロエチルアミン塩酸塩の代わりに２，２，３，３，３−ペンタフルオロプロピルアミン塩酸塩を用いた以外は、実施例１と同様にして太陽電池セルを作製した。【０１５９】
（実施例５）
２，２，２−トリフルオロエチルアミン塩酸塩の代わりに２，２，２−トリフルオロエチルアミン塩酸塩とメチルアミン塩酸塩とを３：１のモル比で混合して用いた以外は、実施例１と同様にして太陽電池セルを作製した。【０１６０】
（実施例６）
２，２，２−トリフルオロエチルアミン塩酸塩の代わりに２，２，２−トリフルオロエチルアミン塩酸塩とホルムアミジニウム塩酸塩とを３：１のモル比で混合して用いた以外は、実施例１と同様にして太陽電池セルを作製した。【０１６１】
（実施例７）
２，２，２−トリフルオロエチルアミン塩酸塩の代わりに２，２，２−トリフルオロエチルアミン塩酸塩とホルムアミジニウム塩酸塩とを１：１のモル比で混合して用いた以外は、実施例１と同様にして太陽電池セルを作製した。【０１６２】
（実施例８）
２，２，２−トリフルオロエチルアミン塩酸塩の代わりに２，２，２−トリフルオロエチルアミン塩酸塩とヨウ化セシウムとを９：１のモル比で混合し、かつ、溶解する溶媒としてＤＭＦの代わりにＤＭＦとジメチルスルホキシド（ＤＭＳＯ）とを１：１の重量比で混合して用いた以外は、実施例１と同様にして太陽電池セルを作製した。【０１６３】
（実施例９）
ヨウ化鉛の代わりにヨウ化鉛とヨウ化錫とを９：１のモル比で混合し、かつ、溶解する溶媒としてＤＭＦの代わりにＤＭＦとＤＭＳＯとを１：１の重量比で混合して用いた以外は、実施例１と同様にして太陽電池セルを作製した。【０１６４】
（実施例１０）
２，２，２−トリフルオロエチルアミン塩酸塩の代わりに２，２，３，３，３−ペンタフルオロプロピルアミンヨウ化水素塩を用いた以外は、実施例１と同様にして太陽電池セルを作製した。【０１６５】
（実施例１１）
２，２，２−トリフルオロエチルアミン塩酸塩の代わりに２，２，２−トリフルオロエチルアミン塩酸塩と５−アミノ吉草酸塩酸塩（５−アミノペンタン酸塩酸塩）とを８：２のモル比で混合して用いた以外は、実施例１と同様にして太陽電池セルを作製した。【０１６６】
（実施例１２）
２，２，２−トリフルオロエチルアミン塩酸塩の代わりに２，２，２−トリフルオロエチルアミンヨウ化水素塩とホルムアミジニウムヨウ化水素塩とを３：１のモル比で混合して用いた以外は、実施例１と同様にして太陽電池セルを作製した。【０１６７】
（実施例１３）
２，２，２−トリフルオロエチルアミン塩酸塩の代わりに２，２，２−トリフルオロエチルアミンヨウ化水素塩を用い、かつ、２，２，２−トリフルオロエチルアミンヨウ化水素塩の使用量をヨウ化鉛の３倍モルとした以外は、実施例１と同様にして太陽電池セルを作製した。【０１６８】
（実施例１４）
２，２，２−トリフルオロエチルアミン塩酸塩の代わりに２，２，２−トリフルオロエチルアミン塩酸塩とグリシン塩酸塩とを９：１のモル比で混合して用いた以外は、実施例１と同様にして太陽電池セルを作製した。【０１６９】
（実施例１５）
２，２，２−トリフルオロエチルアミン塩酸塩の代わりに２，２，２−トリフルオロエチルアミン塩酸塩とメトキシアミン塩酸塩とを１：３のモル比で混合して用いた以外は、実施例１と同様にして太陽電池セルを作製した。【０１７０】
（実施例１６）
２，２，２−トリフルオロエチルアミン塩酸塩の代わりに２，２，２−トリフルオロエチルアミン塩酸塩とメトキシアミン塩酸塩とを１：１のモル比で混合して用いた以外は、実施例１と同様にして太陽電池セルを作製した。【０１７１】
（実施例１７）
２，２，２−トリフルオロエチルアミン塩酸塩の代わりに２，２，２−トリフルオロエチルアミン塩酸塩とメトキシアミン塩酸塩とを３：１のモル比で混合して用いた以外は、実施例１と同様にして太陽電池セルを作製した。【０１７２】
（比較例１）
２，２，２−トリフルオロエチルアミン塩酸塩の代わりにメチルアミン塩酸塩を用いた以外は、実施例１と同様にして太陽電池セルを作製した。【０１７３】
（比較例２）
２，２，２−トリフルオロエチルアミン塩酸塩の代わりにエチルアミン塩酸塩を用いた以外は、実施例１と同様にして太陽電池セルを作製した。【０１７４】
（比較例３）
２，２，２−トリフルオロエチルアミン塩酸塩の代わりにメチルアミンヨウ化水素塩を用いた以外は、実施例１と同様にして太陽電池セルを作製した。【０１７５】
（比較例４）
光電変換素子用溶液を用いなかった以外は、実施例１と同様にして太陽電池セルを作製した。【０１７６】
（比較例５）
２，２，２−トリフルオロエチルアミン塩酸塩の代わりにホルムアミジニウムヨウ化水素塩を用いた以外は、実施例１と同様にして太陽電池セルを作製した。【０１７７】
（比較例６）
２，２，２−トリフルオロエチルアミン塩酸塩の代わりに５−アミノ吉草酸塩酸塩を用いた以外は、実施例１と同様にして太陽電池セルを作製した。【０１７８】
（参考例１）
２，２，２−トリフルオロエチルアミン塩酸塩の代わりにメトキシアミン塩酸塩を用いた以外は、実施例１と同様にして太陽電池セルを作製した。【０１７９】
（２，２，２−トリフルオロエチルアミンヨウ化水素塩の製造例）
実施例２で使用した２，２，２−トリフルオロエチルアミンヨウ化水素塩は以下のようにして調製した。【０１８０】
２，２，２−トリフルオロエチルアミン（５．０ｇ）をメタノール（５０ｍｌ）に溶解した後、この溶液を氷浴で冷却しながら、５７％ヨウ化水素酸水溶液（７．８ｍｌ）を滴下した。滴下後、滴下ロートに残存したヨウ化水素酸をメタノール（１０ｍｌ）を用いて洗い、洗液も上記溶液に加えた。約１０分間、氷浴下で撹拌した後、氷浴を除き、３０分間撹拌した。得られた反応液を濃縮した後、トルエンを加え、留去する操作を３回繰り返した。得られた粗固体をジエチルエーテルで洗浄した後、減圧下乾燥して目的物を得た。収量１１．１ｇ  収率９７％  融点１２９℃
（２，２，３，３，３−ペンタフルオロプロピルアミンヨウ化水素塩の製造例）
実施例１１で使用した２，２，３，３，３−ペンタフルオロプロピルアミンヨウ化水素塩は以下のようにして調製した。【０１８１】
２，２，３，３，３−ペンタフルオロプロピルアミン（４．５ｇ）をメタノール（５０ｍｌ）に溶解した後、この溶液を氷浴で冷却しながら、５７％ヨウ化水素酸水溶液（４．０ｍｌ）を滴下した。滴下後、約１０分間、氷浴下で撹拌した後、氷浴を除き、３０分間撹拌した。得られた反応液を濃縮した後、トルエンを加え、留去する操作を２回繰り返した。得られた粗固体をトルエンおよびジエチルエーテルで洗浄した後、減圧下乾燥して目的物を得た。収量７．９３ｇ  収率９５%  融点（分解点）約２６０℃
〔太陽電池セルの評価〕
作製した太陽電池セルを太陽電池分析計（ＰＲＯＶＡ社製）に接続し、短絡電流、解放電圧および最大出力電力を測定した。測定は、３００Ｗソーラーシュミレーター（Ｎｅｗｐｏｒｔ  Ｓｔｒａｔｆｏｒｄ製）下で、各太陽電池セルに同一光量の光を照射して実施した。【０１８２】
結果を表１〜表３に示す。表１は、光電変換素子用溶液を滴下した後、５５０ｒｐｍで試料をスピンさせることで、光電変換素子用溶液を塗布したものの測定結果を示しており、表２および表３は、光電変換素子用溶液を滴下した後、２０００ｒｐｍで試料をスピンさせることで、光電変換素子用溶液を塗布したものの測定結果を示している。なお、複数回測定を実施したものに関しては、その平均値を測定値とした。【０１８３】
【表１】
2016043002.tif 000002
【０１８４】
【表２】
2016043002.tif 000003
【０１８５】
【表３】
2016043002.tif 000004
【産業上の利用可能性】
【０１８６】
本発明は、太陽電池に関する技術分野に利用することができる。
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
下記式（Ｉ）
Ｒ１ＣＨ２Ｎ＋Ｈ３Ｍ１Ｘ１３  ・・・（Ｉ）
（式（Ｉ）中、Ｒ１は少なくとも１つのハロゲン原子で置換されたＣ１〜Ｃ５アルキル基またはＣ２〜Ｃ５アルケニル基を表し、Ｍ１は二価の金属イオンを表し、Ｘ１は一価のハロゲン原子イオンを表しており、Ｘ１３は１種類のハロゲン原子イオンによって、または２種類以上のハロゲン原子イオンの組み合わせによって形成されている。）
で示される有機無機混成化合物。
【請求項２】
上記式（Ｉ）中、Ｒ１は少なくとも１つのフッ素原子で置換されたＣ１〜Ｃ５アルキル基またはＣ２〜Ｃ５アルケニル基である、請求項１に記載の有機無機混成化合物。
【請求項３】
上記式（Ｉ）中、Ｍ１はＰｂ２＋、Ｓｎ２＋、Ｓｒ２＋、Ｃｕ２＋、Ｚｎ２＋、Ｍｎ２＋、Ｆｅ２＋、Ｎｉ２＋、Ｃｏ２＋、Ｖ２＋またはＳｍ２＋である、請求項１または２に記載の有機無機混成化合物。
【請求項４】
請求項１〜３の何れか一項に記載の有機無機混成化合物を含む、光電変換素子用組成物。
【請求項５】
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩と、
下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属とを混合して得られる、光電変換素子用組成物。
【請求項６】
下記式（ＸＩ）
Ｑ１Ｙ１Ｎ＋Ｈ２（Ｙ２Ｈ）Ｘ２  ・・・（ＸＩ）
（式（ＸＩ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｘ２はハロゲン原子イオンを表しており、Ｙ１およびＹ２は何れか一方が酸素原子であり、他方が単結合であることを表している。）
で示されるアミンハロゲン化水素塩がさらに混合されている、請求項５に記載の光電変換素子用組成物。
【請求項７】
下記式（ＩＩ）
Ｒ１ＣＨ２Ｎ＋Ｈ３Ｘ２  ・・・（ＩＩ）
（式（ＩＩ）中、Ｒ１は少なくとも１つのハロゲン原子で置換されたＣ１〜Ｃ５アルキル基またはＣ２〜Ｃ５アルケニル基を表し、Ｘ２はハロゲン原子イオンを表す。）
で示されるアミンハロゲン化水素塩を含む、光電変換素子用組成物。
【請求項８】
上記式（ＩＩ）中、Ｒ１は少なくとも１つのフッ素原子で置換されたＣ１〜Ｃ５アルキル基またはＣ２〜Ｃ５アルケニル基である、請求項７に記載の光電変換素子用組成物。
【請求項９】
下記式（ＸＩ）
Ｑ１Ｙ１Ｎ＋Ｈ２（Ｙ２Ｈ）Ｘ２  ・・・（ＸＩ）
（式（ＸＩ）中、Ｑ１はＣ１〜Ｃ６アルキル基、Ｃ３〜Ｃ６アルケニル基またはＣ３〜Ｃ６アルキニル基を表し、これらの基はハロゲン原子、Ｃ１〜Ｃ４アルコキシ基またはＣ１〜Ｃ４アルキルチオ基で置換されていてもよく、Ｘ２はハロゲン原子イオンを表しており、Ｙ１およびＹ２は何れか一方が酸素原子であり、他方が単結合であることを表している。）
で示されるアミンハロゲン化水素塩をさらに含む、請求項７または８に記載の光電変換素子用組成物。
【請求項１０】
下記式（ＩＩａ）
Ｒ２ＣＨ２ＮＨ３Ｉ  ・・・（ＩＩａ）
（式（ＩＩａ）中、Ｒ２は少なくとも１つのフッ素原子で置換されたＣ１〜Ｃ５アルキル基を表す。）
で示されるアミンヨウ化水素塩。
【請求項１１】
上記式（ＩＩａ）中、Ｒ２は１〜５つのフッ素原子で置換されたＣ１〜Ｃ２アルキル基である、請求項１０に記載のアミンヨウ化水素塩。
【請求項１２】
透明電極と、該透明電極に対向する対向電極と、該透明電極および該対向電極に挟まれた光電変換層とを備える光電変換素子であって、
上記光電変換層が、下記（ａ）〜（ｃ）の何れかの層であることを特徴とする光電変換素子：
（ａ）請求項１〜３の何れか一項に記載の有機無機混成化合物を含む層、
（ｂ）請求項４〜６の何れか一項に記載の組成物により形成された層、および、
（ｃ）下記式（ＩＩＩ）
Ｍ１Ｘ３２  ・・・（ＩＩＩ）
（式（ＩＩＩ）中、Ｍ１は二価の金属イオンを表し、Ｘ３は一価のハロゲン原子イオンを表す。）
で示されるハロゲン化金属上に請求項７〜９の何れか一項に記載の組成物を塗布することにより形成された層。
【国際調査報告】
2016043002.tif 000005
2016043002.tif 000006
2016043002.tif 000007